Procédé de préparation d’une électrode de référence, directement fonctionnelle au sein d’une cellule d’un système de stockage électrochimique, ledit procédé comprenant au moins les étapes consistant en : (i) disposer d’au moins un matériau électro-actif dont la réaction rédox associée présente un potentiel électrochimique constant à des états de charge intermédiaire ; (ii) obtenir, par réaction chimique à l’aide d’au moins un agent oxydant et/ou d’au moins un agent réducteur, le matériau électro-actif dans un état de charge intermédiaire ; et (iii) formuler ledit matériau électro-actif obtenu à l’issue de l’étape (ii) au sein d’une électrode, pour former ladite électrode de référence. Procédé selon la revendication précédente, dans lequel ledit matériau électro-actif en étape (i) est un matériau apte à être oxydé, en particulier est choisi parmi : • des matériaux d’intercalation de type LiMO 2 avec M représentant Co, Ni ou Mn ; LiM’ 2 O 4 avec M’ représentant Ni ou Mn ; LiM’’PO 4 avec M’’ représentant Fe, Co, Mn ou Ni ; et • des matériaux organiques électro-actifs de type P dont la réaction rédox associée présente un potentiel électrochimique constant, notamment choisi parmi des composés, en particulier des molécules, oligomères ou polymères, porteurs de fonctions rédox choisies parmi : - des radicaux stables O • , N • ou NO • , en particulier des fonctions nitroxyde (NO • ) ou phénoxy (PhO • ) ; tels que par exemple des polymères porteurs de groupements latéraux de structure 2,2,6,6-tétraméthylpipéridinyl-N-oxy (TEMPO) ; - des fonctions éther (-O-) ou thioéther (-S-) conjuguées ; tels que le thianthrène, la phénothiazine, et leurs dérivés de type oligomères ou polymères; les polymères conducteurs π-conjugués de type polythiophène (PT), par exemple le poly(3,4-éthylènedioxythiophène) ; - des fonctions amines conjuguées, notamment des groupes amines aromatiques ou de type hétéroaryle, tels que la dianiline, la triphénylamine, la polyaniline ou le polypyrrole, des molécules de type viologène ou carbazole, les polyviologènes et polycarbazoles ; et d’autres polymères conducteurs π-conjugués, tels que les polyacétylènes. Procédé selon l’une quelconque des revendications précédentes, dans lequel ledit matériau électro-actif en étape (i) est un matériau d’insertion du type LiM’’PO 4 avec M’’ représentant Fe, Co, Mn ou Ni, en particulier ledit matériau électro-actif en étape (i) est le LiFePO 4 . Procédé selon la revendication 2 ou 3, dans lequel l’étape (ii) opère une oxydation chimique partielle dudit matériau électro-actif à l’aide d’au moins un agent chimique oxydant, en particulier choisi parmi le tétrafluoroborate de nitronium (NO 2 BF 4 ), le tétrafluoroborate de nitrosyle (NOBF 4 ), le persulfate de potassium (K 2 S 2 O 8 ), le nitrate de sodium (NaNO 3 ), le nitrile trifluorométhanesulfonate (NO 2 CF 3 SO 3 ), le permanganate de potassium (KMnO 4 ), l’acide nitrique (HNO 3 ), l’acide sulfurique (H 2 SO 4 ), l’acide peroxydisulfurique (H 2 S 2 O 8 ), l’acide peroxymonosulfurique (H 2 SO 5 ), le Magic Blue (Tris(4-bromophenyl)aminium hexachloridoantimonate), le peroxyde d’hydrogène (H 2 O 2 ), le dioxyde de plomb (PbO 2 ), des peracides organiques tels que l’acide métachloroperbenzoïque (mCPBA), des cations métalliques tels que Ce 4+ , Ag + , Cu 2+ , des gaz tels que O 2 , O 3 , N 2 O. Procédé selon l’une quelconque des revendications 2 à 4, dans lequel ledit matériau électro-actif en étape (i) est un matériau électro-actif d’intercalation de type LiMO 2 ; LiM’ 2 O 4 ou LiM’’PO 4 , l’étape (ii) opérant une oxydation partielle dudit matériau pour obtenir ledit matériau dans un état de délithiation intermédiaire, en particulier avec un taux de délithiation allant de 30% à 70% et plus particulièrement de 50% à 60%. Procédé selon la revendication 1, dans lequel ledit matériau électro-actif en étape (i) est un matériau apte à être réduit, en particulier est choisi parmi : • des matériaux d’intercalation de type Li 4 Ti 5 O 12 ; et • des matériaux organiques électro-actifs de type N dont la réaction rédox associée présente un potentiel électrochimique constant, notamment choisis parmi des composés, en particulier des molécules, oligomères ou polymères, porteurs de fonctions rédox choisies parmi : - des fonctions azoïques conjuguées (-N=N-) tel que l’azobenzène ou l’un de ses dérivés, - des fonctions disulfures (-S-S-) tels que les diphényldisulfures, le tétrathionapthtalène, le poly(2,5-dimercapto-1,3,4-thiadiazole), le poly(5,8-dihydro-1H,4H-2,3,6,7-tétrathia-anthracène) ; et - des fonctions carbonyles conjuguées, en particulier contenues au sein de structures quinonoïdes, comme par exemple l’anthraquinone ; de structures anhydrides comme par exemple l’anhydride pyromellitique, de structures dimides comme par exemple le dimide du pérylène ; ou de structures carboxylates comme par exemple le tétracarboxylate de pérylène. Procédé selon la revendication précédente, dans lequel l’étape (ii) opère une réduction chimique partielle dudit matériau électro-actif à l’aide d’au moins un agent chimique réducteur, en particulier choisi parmi les métaux alcalins tels que le lithium, le sodium, le potassium ; les hydrures tels que l’hydrure de lithium (LiH) et le borohydrure de sodium (NaBH 4 ), l’hydrogène, le carbone, des sels tels que le sulfite de sodium (Na 2 SO 3 ), l’hydrosulfite de sodium (Na 2 S 2 O 4 ), le thiosulfate de sodium (Na 2 S 2 O 3 ), l’hydrazine (N 2 H 4 ), l’iodure de lithium (LiI). Procédé selon l’une quelconque des revendications 1 à 5, dans lequel ledit matériau en étape (i) est le LiFePO 4 , l’étape (ii) étant réalisée par oxydation chimique partielle l’aide d’un agent oxydant, en particulier par réaction avec du NO 2 BF 4 à titre d’agent oxydant dans l’acétonitrile, pour obtenir une poudre de Li 1-x FePO 4 , avec 0,30 ≤ x ≤ 0,70, en particulier 0,50 ≤ x ≤ 0,60. Procédé selon l’une quelconque des revendications précédentes, dans lequel ledit matériau à un état de charge intermédiaire obtenu à l’issue de l’étape (ii) se présente sous la forme d’une poudre. Procédé selon l’une quelconque des revendications précédentes, dans lequel l’étape (iii) de formulation dudit matériau électro-actif au niveau d’une électrode comprend au moins les étapes suivantes : - préparation d’une dispersion, appelée « encre », comprenant, dans un ou plusieurs solvants aqueux et/ou organiques, ledit matériau électro-actif obtenu à l’issue de l’étape (ii) ; un ou plusieurs liants et éventuellement un ou plusieurs additifs conducteurs électroniques ; - dépôt de l’encre à la surface d’un collecteur de courant ; et - évaporation du ou desdits solvant(s) de l’encre pour former le film d’électrode ; et de préférence - calandrage de l’électrode.